(57)【要約】【課題】フランジ溶接時に溶接割れを生じにくく、かつ長期間にわたって耐摩耗性を維持できるフランジ付鋳鉄管を提供する。【解決手段】フランジ２の一部が直管部１の軸端から軸方向外側にはみ出した状態で、フランジ２の軸方向内側の端面と直管部１の外周面との間に外側溶接部３が形成され、フランジ２のはみ出し部の内周面と直管部１の軸端面との間に内側溶接部４が形成された構成とすることにより、溶接時に直管部１に生じる径方向の引張応力を小さくして、直管部１の熱影響部での溶接割れを生じにくくするとともに、フランジ２の軸方向外側の端面と面一となる第１の表面５ａと、直管部１の内周面と面一となる第２の表面５ｂとが全周にわたって連続した硬化肉盛溶接部５を設けることにより、同じ構成のものとのフランジ接合部の内面が平坦で耐摩耗性の高いものとなり、早期摩耗が生じにくくなるようにした。【選択図】図３
2020133783.tif 000002
【特許請求の範囲】
【請求項１】
直管部の軸方向端部の外周面にフランジが溶接されたフランジ付鋳鉄管において、
前記フランジはその一部が前記直管部の軸端から軸方向外側にはみ出しており、前記フランジの軸方向内側の端面と直管部の外周面との間に外側溶接部が形成され、前記フランジのはみ出し部の内周面と直管部の軸端面との間に内側溶接部が形成されるとともに、前記内側溶接部を覆う硬化肉盛溶接部が形成されており、
前記硬化肉盛溶接部は、前記フランジの軸方向外側の端面と同一平面内に納まる第１の表面と、前記直管部の内周面と同一円筒面内に納まる第２の表面とが全周にわたって連続していることを特徴とするフランジ付鋳鉄管。
【請求項２】
請求項１に記載のフランジ付鋳鉄管の製造方法において、
前記直管部の軸方向端部の外周面にフランジを溶接する際には、前記フランジをその一部が前記直管部の軸端から軸方向外側にはみ出す状態でセットして、前記フランジの軸方向内側の端面と直管部の外周面との間に外側溶接部を形成する溶接を行うとともに、前記フランジのはみ出し部の内周面と直管部の軸端面との間に内側溶接部を形成する溶接を行ったうえで、前記内側溶接部の表面に硬化肉盛溶接を行って、前記フランジの軸方向外側の端面および前記直管部の内周面からはみ出す硬化肉盛層を形成した後、前記硬化肉盛層の表面を研削することにより、前記第１の表面と第２の表面を有する硬化肉盛溶接部を形成することを特徴とするフランジ付鋳鉄管の製造方法。
【発明の詳細な説明】
【技術分野】
【０００１】
本発明は、プラント内配管等に使用されるフランジ付鋳鉄管とその製造方法に関する。
【背景技術】
【０００２】
石炭火力発電所のプラント内で石炭灰の輸送に使用される灰流し管は、粉粒体である石炭灰による内面のエロージョン摩耗が生じやすいため、耐摩耗性に優れた配管が要求される。また、プラント内配管は、点検や取り替えの容易さに対する要求から、両端にフランジを有する継手形式のもの(両フランジ管)が主流となっている。
【０００３】
上記のような要求を満たすプラント内配管として、フランジ付きの耐摩耗鋳鉄管がよく使用される。ただし、鋳鉄管は一般に遠心鋳造によって製造されており、その鋳造方法の特性から直管部の両端にフランジを設けた形で鋳造を行うことは困難なので、フランジ付鋳鉄管の場合、少なくとも一方のフランジは鋳造した直管部に溶接等で取り付ける必要がある。
【０００４】
そして、鋳鉄は炭素を多量に（２．１４％以上）含む鉄系合金であり、難溶接材料として知られているため、鋳鉄で形成された部材に溶接する際は、一般に、高温予熱（５００〜６００℃）を行い、溶接中も極力高温に保持し、かつ後熱、徐冷を行う方法や、低温予熱を行うか予熱なしで、Ｎｉ系やＦｅ−Ｎｉ系の溶接棒または溶接ワイヤ等を用いて溶接を行う方法が採られる。
【０００５】
図４は、上記のような溶接方法により直管部５１の軸方向端部の外周面にフランジ５２を溶接したフランジ付鋳鉄管の一例を示す。このフランジ付鋳鉄管の直管部５１へのフランジ５２の溶接は、通常の差し込みフランジ溶接方法（例えば、特許文献１参照。）によって行われており、フランジ５２の一部が直管部５１の軸端から軸方向外側にはみ出した状態で、フランジ５２の軸方向内側の端面と直管部５１の外周面との間に外側溶接部５３が形成され、フランジ５２のはみ出し部の内周面と直管部５１の軸端面との間に内側溶接部５４が形成されている。
【０００６】
しかし、このフランジ付鋳鉄管は、図５に示すように、同じ構成のものと軸方向で突き合わせた状態で、それぞれのフランジ５２のボルト孔５２ａに通したボルト（図示省略）を締め付けて接合した場合、そのフランジ接合部の内面に凹部が生じるので、この凹部によって管内を輸送される物体の流れが乱され、管内面の摩耗が早く進行してしまうおそれがある。
【０００７】
これに対して、図６に示すように、フランジ５２の内周部に開先５２ｂを設けて、フランジ５２が直管部５１の軸端からはみ出さない状態で、図４の例と同様に外側溶接部５３が形成され、フランジ５２の開先５２ｂと直管部５１の外周面との間に内側溶接部５４’が形成されるように溶接を行えば、管どうしのフランジ接合部の内面が平坦になり、管内面の早期摩耗を生じにくくすることができる。
【先行技術文献】
【特許文献】
【０００８】
【特許文献１】特開２０１６−２２３３１１号公報
【発明の概要】
【発明が解決しようとする課題】
【０００９】
しかしながら、上記のようにフランジ５２に開先５２ｂを設ける方式の差し込みフランジ溶接方法を採用したフランジ付鋳鉄管では、図７に示すように、その内側溶接部５４’の収縮に伴って直管部５１に生じる径方向の引張応力が大きくなりやすい。
【００１０】
そして、その直管部５１を形成する鋳鉄は、炭素を多く含む材料のため溶接時の急加熱、急冷により熱影響部に脆化層が発生しやすく、溶接割れが発生してしまう場合がある。なお、フランジ５２は、ＳＳ４００等の熱影響を受けにくい材料を使用しているため、変形が起こりにくい。
【００１１】
そこで、本発明は、フランジ溶接時に溶接割れを生じにくく、かつ長期間にわたって耐摩耗性を維持できるフランジ付鋳鉄管とその製造方法を提供することを課題とする。
【課題を解決するための手段】
【００１２】
上記課題を解決するため、本発明のフランジ付鋳鉄管は、直管部の軸方向端部の外周面にフランジが溶接されたフランジ付鋳鉄管において、前記フランジはその一部が前記直管部の軸端から軸方向外側にはみ出しており、前記フランジの軸方向内側の端面と直管部の外周面との間に外側溶接部が形成され、前記フランジのはみ出し部の内周面と直管部の軸端面との間に内側溶接部が形成されるとともに、前記内側溶接部を覆う硬化肉盛溶接部が形成されており、前記硬化肉盛溶接部は、前記フランジの軸方向外側の端面と同一平面内に納まる第１の表面と、前記直管部の内周面と同一円筒面内に納まる第２の表面とが全周にわたって連続している構成とした。
【００１３】
すなわち、前述の通常の差し込みフランジ溶接方法を採用したものと同じく、フランジの一部が直管部の軸端から軸方向外側にはみ出した状態で、フランジの軸方向内側の端面と直管部の外周面との間、およびフランジのはみ出し部の内周面と直管部の軸端面との間が溶接された構成とすることにより、フランジに開先を設ける方式の溶接方法を採用したものに比べて、溶接時に直管部に生じる径方向の引張応力が小さくなるようにして、直管部の熱影響部での溶接割れを生じにくくするとともに、フランジの軸方向外側の端面と面一となる第１の表面と、直管部の内周面と面一となる第２の表面とが全周にわたって連続した硬化肉盛溶接部を設けることにより、同じ構成のフランジ付鋳鉄管とフランジ接合した際にそのフランジ接合部の内面が平坦で耐摩耗性の高いものとなり、管内を輸送される物体の流れの乱れによる早期摩耗が生じにくくなるようにしたのである。
【００１４】
また、本発明のフランジ付鋳鉄管の製造方法は、上記構成のフランジ付鋳鉄管の製造方法において、前記直管部の軸方向端部の外周面にフランジを溶接する際には、前記フランジをその一部が前記直管部の軸端から軸方向外側にはみ出す状態でセットして、前記フランジの軸方向内側の端面と直管部の外周面との間に外側溶接部を形成する溶接を行うとともに、前記フランジのはみ出し部の内周面と直管部の軸端面との間に内側溶接部を形成する溶接を行ったうえで、前記内側溶接部の表面に硬化肉盛溶接を行って、前記フランジの軸方向外側の端面および前記直管部の内周面からはみ出す硬化肉盛層を形成した後、前記硬化肉盛層の表面を研削することにより、前記第１の表面と第２の表面を有する硬化肉盛溶接部を形成するようにしたものである。
【発明の効果】
【００１５】
本発明のフランジ付鋳鉄管は、上述したように、溶接時に直管部に生じる径方向の引張応力が小さいので、直管部の熱影響部での溶接割れを生じにくいし、同じ構成のものとフランジ接合した際にそのフランジ接合部の内面が平坦で耐摩耗性の高いものとなるので、長期間にわたって耐摩耗性を維持することができる。したがって、プラント内配管等、耐摩耗性が要求される両フランジ管として使用するのに適している。
【００１６】
また、本発明のフランジ付鋳鉄管の製造方法によれば、上記構成のフランジ付鋳鉄管を効率よく製造することができる。
【図面の簡単な説明】
【００１７】
【図１】実施形態のフランジ付鋳鉄管の正面断面図
【図２】図１のフランジ付鋳鉄管の要部拡大正面断面図
【図３】図１のフランジ付鋳鉄管のフランジ接合状態の要部拡大正面断面図
【図４】従来のフランジ付鋳鉄管の一例を示す正面断面図
【図５】図４のフランジ付鋳鉄管のフランジ接合状態の要部拡大正面断面図
【図６】従来のフランジ付鋳鉄管の別の例を示す正面断面図
【図７】図６のフランジ付鋳鉄管に生じる引張応力の説明図
【発明を実施するための形態】
【００１８】
以下、図１乃至図３に基づき、本発明の実施形態を説明する。このフランジ付鋳鉄管は、石炭火力発電所の灰流し管等、耐摩耗性が要求される両フランジ形式のプラント内配管として使用されるもので、図１および図２に示すように、直管部１の軸方向端部の外周面に、フランジ２をその一部が直管部１の軸端から軸方向外側にはみ出す状態で溶接したものである。その直管部１は耐摩耗性を有する鋳鉄で形成されたものであり、フランジ２はＳＳ４００製で、軸方向に貫通するボルト孔２ａが周方向に等間隔で設けられている。なお、図１では、管の一方の端部のみを図示しているが、管のもう一方の端部もこれと同じ構造である。
【００１９】
前記フランジ２の軸方向内側の端面と直管部１の外周面との間には外側溶接部３が形成され、フランジ２のはみ出し部の内周面と直管部１の軸端面との間には、内側溶接部４が形成されるとともに、その内側溶接部４を覆う硬化肉盛溶接部５が形成されている。
【００２０】
前記外側溶接部３および内側溶接部４は、Ｆｅ−Ｎｉ系の溶接棒または溶接ワイヤを用いた溶接によって形成されている。一方、前記硬化肉盛溶接部５は、ＪＩＳ Ｚ ３２５１に規定される硬化肉盛用被覆アーク溶接棒またはＪＩＳ Ｚ ３３２６に規定される硬化肉盛用アーク溶接フラックス入りワイヤを用いた溶接によって形成されている。
【００２１】
ここで、硬化肉盛溶接部５は、図２に示すように、溶接時にはフランジ２の軸方向外側の端面および直管部１の内周面からはみ出す状態となっているが（図中の二点鎖線）、その余盛り部が溶接後に削り取られることにより、フランジ２の軸方向外側の端面と同一平面内に納まる（面一となる）第１の表面５ａと、直管部１の内周面と同一円筒面内に納まる（面一となる）第２の表面５ｂとが全周にわたって連続する表面形状となっている。
【００２２】
したがって、図３に示すように、この実施形態のフランジ付鋳鉄管を同じ構成のものと軸方向で突き合わせた状態で、それぞれのフランジ２のボルト孔２ａに通したボルト（図示省略）を締め付けて接合した場合、そのフランジ接合部の内面は凹凸のない平坦な形状となる。
【００２３】
このフランジ付鋳鉄管は、上記の構成であり、フランジ２の一部が直管部１の軸端から軸方向外側にはみ出した状態で、フランジ２の軸方向内側の端面と直管部１の外周面との間、およびフランジ２のはみ出し部の内周面と直管部１の軸端面との間が溶接されているので、フランジに開先を設ける方式の溶接方法を採用したものに比べて、溶接時に直管部１に生じる径方向の引張応力が小さく、直管部１の熱影響部での溶接割れを生じにくいものとなっている。
【００２４】
また、同じ構成のフランジ付鋳鉄管とフランジ接合した際にそのフランジ接合部の内面が硬化肉盛溶接部５によって平坦で耐摩耗性の高いものとなるので、そのフランジ接合部で管内を輸送される物体の流れを乱すことがなく、管内面の早期摩耗が生じにくい。
【００２５】
このフランジ付鋳鉄管の製造方法は、予め直管部１を遠心鋳造によって作製しておく。そして、直管部１の軸方向端部の外周面にフランジ２を溶接する際には、まず、フランジ２をその一部が直管部１の軸端から軸方向外側にはみ出す状態でセットして、低温予熱を行うか予熱なしで、フランジ２の軸方向内側の端面と直管部１の外周面との間に外側溶接部３を形成する溶接を行うとともに、フランジ２のはみ出し部の内周面と直管部１の軸端面との間に内側溶接部４を形成する溶接を行う。次に、内側溶接部４の表面に硬化肉盛溶接を行って、フランジ２の軸方向外側の端面および直管部１の内周面からはみ出す硬化肉盛層を形成する。最後に、その硬化肉盛層の表面をグラインダ等で研削して余盛り部を削り取ることにより、平滑な第１の表面５ａおよび第２の表面５ｂを有する硬化肉盛溶接部５を形成すればよい。
【００２６】
この製造方法では、フランジに開先を設ける方式の溶接方法を採用する場合に比べると、溶接棒または溶接ワイヤとしてＦｅ−Ｎｉ系のものと硬化肉盛用のものの二種類を使用する手間が増えるが、予めフランジに開先加工を行う手間がなくなるという点で、フランジ付鋳鉄管を効率よく製造することができる。
【００２７】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【００２８】
例えば、実施形態のフランジ付鋳鉄管は両フランジ管としたが、片フランジ管としてもよい。
【００２９】
また、本発明は、実施形態のような耐摩耗性が要求されるプラント内配管の鋳鉄管に特に有効に適用できるが、そのほか耐摩耗性の要求が高くない一般的なフランジ付鋳鉄管にももちろん適用可能である。
【符号の説明】
【００３０】
１  直管部
２  フランジ
３  外側溶接部
４  内側溶接部
５  硬化肉盛溶接部
５ａ  第１の表面
５ｂ  第２の表面
【図１】
2020133783.tif 000003
【図２】
2020133783.tif 000004
【図３】
2020133783.tif 000005
【図４】
2020133783.tif 000006
【図５】
2020133783.tif 000007
【図６】
2020133783.tif 000008
【図７】
2020133783.tif 000009